(57)【要約】【課題】連続的に励磁するような環境にあっても、コア温度が上昇するのを十分に抑制できるフェライトコア、及びこれを備えたトランス、及び、電源を提供すること。【解決手段】本発明に係るフェライトコアは、少なくともＦｅ、Ｍｎ、Ｚｎ及びＣａを含有したフェライトコアであって、フェライトコア表面部のＣａ含有量（ＣａＯ換算）をｘ（ｏ）［質量％］、フェライトコア内部のＣａ含有量（ＣａＯ換算）をｘ（ｉ）［質量％］としたとき、{ｘ（ｏ）−ｘ（ｉ）}が０．００１≦｛ｘ（ｏ）−ｘ（ｉ）｝≦０．０１の範囲とすることを特徴とする。【選択図】図４
2013177289.tif 000002
【特許請求の範囲】
【請求項１】
少なくともＦｅ、Ｍｎ、Ｚｎ及びＣａを含有したフェライトコアであって、フェライトコア表面部のＣａ含有量（ＣａＯ換算）をｘ（ｏ）[質量％］、フェライトコア内部のＣａ含有量（ＣａＯ換算）をｘ（ｉ）［質量％］としたとき、{ｘ（ｏ）−ｘ（ｉ）}が０．００１≦｛ｘ（ｏ）−ｘ（ｉ）｝≦０．０１の範囲となるフェライトコア。 
【請求項２】
請求項１のフェライトコアであって、それぞれ酸化物に換算したとき、５１．０〜５４．０モル％のＦｅ２Ｏ３、３２．５〜４３．０モル％のＭｎＯ、及び、６．０〜１４．０モル％のＺｎＯからなる主成分と、該主成分の前記酸化物の合計質量１質量部に対し、前記ｘ（ｏ）は、２２０×１０−６〜１１００×１０−６質量部に相当する量であることを特徴とする、フェライトコア。
【請求項３】
請求項１又は請求項２のいずれかに記載のフェライトコアであって、前記主成分の前記酸化物の合計質量１質量部に対し、ＳｉＯ２に換算すると５０×１０−６〜１５０×１０−６質量部に相当する量のＳｉ含有する、フェライトコア。
【請求項４】
請求項１〜請求項３のいずれかに記載のフェライトコアであって、前記主成分の前記酸化物の合計質量１質量部に対し、Ｎｂ２Ｏ５に換算すると１００×１０−６〜４００×１０−６質量部に相当する量のＮｂを含有する、フェライトコア。
【請求項５】
請求項１〜請求項４のいずれかに記載のフェライトコアであって、前記主成分の前記酸化物の合計質量１質量部に対し、Ｖ２Ｏ５に換算すると５０×１０−６〜４００×１０−６質量部に相当する量のＶを含有する、フェライトコア。
【請求項６】
請求項１〜請求項５のいずれかに記載のフェライトコアであって、前記主成分の前記酸化物の合計質量１質量部に対し、Ｔａ２Ｏ５、ＺｒＯ２、ＨｆＯ２に換算すると５０×１０−６〜４００×１０−６質量部に相当する量のＴａ、Ｚｒ、Ｈｆを少なくとも１種以上含有する、フェライトコア。
【請求項７】
請求項１〜請求項６のいずれか１項に記載のフェライトコアを用いたことを特徴とするトランス。
【請求項８】
請求項７に記載のフェライトコアを用いたことを特徴とする電源。
【発明の詳細な説明】
【技術分野】
【０００１】
本発明はＦｅ、Ｍｎ、Ｚｎ及びＣａを含むフェライトコア及びこれを用いたトランス、及び、電源に関する。
【背景技術】
【０００２】
電源用トランスなどの磁心材料として、フェライト焼結体が使用されている。磁心を形成するフェライト焼結体は、フェライトコアと呼ばれ、Ｍｎ及びＺｎを含有するＭｎＺｎ系フェライトが広く使用されている。機器の使用時における磁心の発熱量を低減する観点から、フェライトコアは使用される温度範囲でコアロスの値が小さいことが求められる。
【０００３】
近年、電子機器や電源の小型化が進むとともに、電子機器における部品の高密度化も進展している。かかる状況においては、磁心の発熱による温度上昇が大きくなる傾向にあり、磁心は温度上昇に対して厳しい環境で使用される機会が増加している。このため、磁心の温度上昇をさらに抑制することが望まれている。また特許文献１では、焼成時の雰囲気を制御することによってフェライトコアを低ロスにする製造方法が開示されている。
【先行技術文献】
【特許文献】
【０００４】
【特許文献１】特開２００８−２４７６７５号公報
【発明の概要】
【発明が解決しようとする課題】
【０００５】
従来は電子機器や電源などの実稼動時のコア温度を低くするため、動作温度での低ロス化が検討されてきた。またコアロスが極小値を示す温度（コアロス極小温度）よりも電子機器や電源などの動作温度が低ければ、使用時にコアの温度が徐々に上昇したとしても、発熱量が徐々に小さくなるため、熱暴走の発生を十分に防止できるものと考えられていた。
【０００６】
しかしながら、本発明者らは磁心を実装した電子機器や電源を連続的に運転した場合を想定し、連続的に励磁してコアの温度変化を測定したところ、動作温度におけるコアロスが低い場合でもコアの温度が高くなる場合があることを見出した。
【０００７】
詳細は不明だが、かかる温度上昇の原因はコアの表皮電流による渦電流損失の影響であると考えられる。すなわち、MnZnフェライトは他のフェライトに比べ比較的電気抵抗が低く、表皮電流を生じやすい。そのため動作温度におけるコアロスが低い場合でも、連続的に励磁するとコア発熱に伴って表面の電気抵抗が低下し表皮電流が増加、コア温度が上昇する傾向にある。
【０００８】
本発明は、上記に鑑みてなされたものであって、連続的に励磁するような環境にあっても、コア温度が上昇するのを十分に抑制できるフェライトコアを提供し、かつこれを用いたトランス、及び、電源を提供することを目的とする。
【課題を解決するための手段】
【０００９】
上述した課題を解決し、目的を達成するために、連続的に励磁した場合でもコア温度の上昇を十分に抑制できるフェライトコアについて鋭意検討し、ＭｎＺｎ系フェライトに含まれる微量成分であるＣａＯについて、焼結体内部と焼結体表面近傍の差を所定の値にすることが有用であることを見出した。
【００１０】
すなわち、第１の手段に係るフェライトコアは、少なくともＦｅ、Ｍｎ、Ｚｎ及びＣａを含有したフェライトコアであって、フェライトコア表面部のＣａ含有量（ＣａＯ換算）をｘ（ｏ）［質量％］、フェライトコア内部のＣａ含有量（ＣａＯ換算）をｘ（ｉ）［質量％］としたとき、｛ｘ（ｏ）−ｘ（ｉ）｝が０．００１≦｛ｘ（ｏ）−ｘ（ｉ）｝≦０．０１の範囲であることを特徴とする。
【００１１】
第２の手段に係るフェライトコアは、前記第１の手段に係るフェライトコアにおいて、それぞれ酸化物に換算したとき、５１．０〜５４．０モル％のＦｅ２Ｏ３、３２．０〜４３．０モル％のＭｎＯ、及び、６．０〜１４．０モル％のＺｎＯからなる主成分と、主成分の上記酸化物の合計質量１質量部に対し、ＣａＯに換算すると２２０×１０−６〜１１００×１０−６質量部に相当する量のＣaをコア表面部に含有することが好ましい。
【００１２】
フェライトコアが上記に示す量のＦｅ、Ｍｎ、Ｚｎ及びＣａを含有すると、コア温度の上昇を一層低減できる。
【００１３】
第３の手段に係るフェライトコアは、前記第１又は第２の手段のいずれか１つに係るフェライトコアにおいて、更に、主成分の上記酸化物の合計質量１質量部に対し、ＳｉＯ２に換算すると５０×１０−６〜１５０×１０−６質量部に相当する量のＳｉを含有する。
【００１４】
フェライトコアが上記に示す量のＳｉを含有すると、フェライトコアの粒界が高抵抗化して、コアロスをより一層低減できる。
【００１５】
第４の手段に係るフェライトコアは、前記第１から前記第３の手段のいずれか１つに係るフェライトコアにおいて、更に、主成分の上記酸化物の合計質量１質量部に対し、Ｎｂ２Ｏ５に換算すると１００×１０−６〜４００×１０−６質量部に相当する量のＮｂを含有する。
【００１６】
第５の手段に係るフェライトコアは、前記第１から前記第４の手段のいずれか１つに係るフェライトコアにおいて、更に、主成分の上記酸化物の合計質量１質量部に対し、Ｖ２Ｏ５に換算すると５０×１０−６〜４００×１０−６質量部に相当する量のＶを含有する。
【００１７】
フェライトコアが上記に示す量のＮｂ、Ｖの少なくとも１種以上を含むものであると、フェライトコアの粒界が高抵抗化して、コアロスを一層低減できる。
【００１８】
第６の手段に係るフェライトコアは、前記第１から前記第５の手法のいずれか１つに係るフェライトコアにおいて、さらに、主成分の上記酸化物の合計量１質量部に対し、Ｔａ２Ｏ５、ＺｒＯ２、ＨｆＯ２に換算すると５０×１０−６〜１００×１０−６質量部に相当する量のＴａ、Ｚｒ、Ｈｆを少なくとも１種以上含有する。
【００１９】
フェライトコアが上記に示す量のＴａ、Ｚｒ、Ｈｆの少なくとも１種以上を含むものであると、フェライトコアの粒界が高抵抗化して、コアロスを一層低減できる。
【００２０】
さらには、上記第１〜第６のいずれかの手段に係るフェライトコアを含んでトランスを構成することによって、温度上昇を抑制できるトランスを提供できる。
【００２１】
さらには、上記第１〜第６のいずれかの手段に係るフェライトコアを含んだトランスを用いた電源を構成することによって、温度上昇が抑制された電源を提供できる。
【発明の効果】
【００２２】
本発明は、連続的に励磁するような環境にあっても、コアの上昇温度を５０℃以下に抑制できるフェライトコア及びこれを備えたトランス、及び、電源が提供される。
【図面の簡単な説明】
【００２３】
【図１】本発明に係るフェライトコア（a）、及びフェライトコアを使用したトランス（ｂ）、さらにトランスを用いた電源（ｃ）の一実施形態を示す斜視図である。
【図２】本焼成工程における温度設定の一例を示すグラフである。
【図３】二次焼成工程における温度設定の一例を示すグラフである。
【図４】｛ｘ（ｏ）−ｘ（ｉ）｝とコアの上昇温度（ΔＴ）の関係を示すグラフである。
【図５】｛ｘ（ｏ）−ｘ（ｉ）｝と１２０℃におけるコアロス（Ｐｃｖ）の関係を示すグラフである。
【発明を実施するための形態】
【００２４】
以下、本発明の実施形態について詳細に説明する。
【００２５】
図１（ａ）は、本実施形態に係るフェライトコア（磁心）を示す斜視図である。図１（ａ）に示すように、Ｅ字型のフェライトコア１０は、Ｅ型コアなどと呼ばれ、トランスなどに使用される。フェライトコア１０のようなＥ型コアが採用されたトランスとしては、内部に２つのＥ型コアが対向配置されたものが知られている。
【００２６】
図１（a）に示したフェライトコア１０のようなＥ型コアが採用されたトランスとしては、図１（ｂ）に示すように、２つのフェライトコアを対応配置して、中脚部１１の回りにコイル１２を巻き回したトランスが知られている。
【００２７】
図１（ｃ）は、上記トランスを用いた電源の一例としてフルブリッジ方式の電源回路を示したが、本実施形態に係る電源は、これに限定されるものではない。
【００２８】
フェライトコア１０はＦｅ、Ｍｎ、Ｚｎ及びCaを含有し、フェライトコア表面部のＣａ含有量（ＣａＯ換算）をｘ（ｏ）［質量％］、フェライトコア内部のＣａ含有量（ＣａＯ換算）をｘ（ｉ）［質量％］としたとき、ｘ（ｏ）−ｘ（ｉ）が０．００１≦｛ｘ（ｏ）−ｘ（ｉ）｝≦０．０１の範囲である。
【００２９】
フェライトコア１０は、｛ｘ（ｏ）−ｘ（ｉ）｝が０．００１未満であると、コアの温度上昇が大きくなる。｛ｘ（ｏ）−ｘ（ｉ）｝が０．０１を超えるとコアの温度上昇が大きくなり、コアの温度上昇が５０℃を超える。｛ｘ（ｏ）−ｘ（ｉ）｝は０．００２以上で、０．００９以下であることが好ましい。その範囲にすると、更にコアの温度上昇が抑えられる。コアの発熱メカニズムの詳細は不明だが、ＭｎＺｎフェライトは他のフェライトコアに比べて比較的電気抵抗が小さいため、コア表面で表皮電流が生じて渦電流損失の影響を受ける。一方、コア内部ではヒステリシス損失がコアロスの主な要因である。従ってCa含有量をコア表面部で増やし、内部では減らして内外差をつけると、コア表面部の表皮電流による渦電流損失と、コア内部のヒステリシス損失がそれぞれ減少して、コア発熱が抑制されると考えられる。
【００３０】
また、本実施形態において、コア表面部のＣａ含有量であるｘ（ｏ）は、上記コアの主成分酸化物の合計質量を１質量部としたときに、ＣａＯ換算で、２２０×１０−６〜１１００×１０−６質量部であることが好ましい。２２０×１０−６質量部よりも少ないとフェライトコア表面部とフェライトコア内部のＣａの含有量の差が不十分なために、コア発熱が大きくなる傾向にあり、１１００×１０−６質量部を超えるとフェライトコア表面部とフェライトコア内部のＣａの含有量の差が大きくなりすぎ、コアロスが増加する傾向にあるからである。また、主成分の酸化物の合計質量１質量部に対し、Ｃａの含有量（ＣａＯ換算）は、２００×１０−６質量部〜１０８０×１０−６質量部であることが好ましい。主成分の酸化物の合計質量１質量部に対し、Ｃａ含有量（ＣａＯ換算）が２００×１０−６質量部未満であると、フェライトコアにおける高抵抗層の形成が不十分となる傾向にあり、コアロスの低減が不十分となる。他方、Ｃａの含有量（ＣａＯ換算）が１０８０×１０−６質量部を超えると、異常な粒成長を招来し、コアロスの低減が不十分となる傾向にある。
【００３１】
ここで、フェライトコア表面部とは、フェライトコア表面から深さ１．５ｍｍまでの範囲とする。深さ１．５ｍｍを超える範囲でＣａを濃化させても、コア発熱抑制効果が見られないからである。また、フェライトコア内部とは、フェライトコア表面部を除いた残部とする。
【００３２】
本実施形態に係るフェライトコアは、更にそれぞれ酸化物に換算したとき、主成分が５１．０〜５４．０モル％のＦｅ２Ｏ３、３２．０〜４３．０モル％のＭｎＯ、及び、６．０〜１４．０モル％のＺｎＯからなることが好ましい。
【００３３】
フェライトコアのＦｅ２Ｏ３の含有率が５１．０モル％未満であると、飽和磁束密度が低くなる傾向にある。他方、Ｆｅ２Ｏ３の含有率が５４．０モル％を超えると、高温条件下で使用した場合に性能の経時劣化が顕著となる傾向にある。Ｆｅ２Ｏ３の含有率は、５１．５〜５３．５モル％であることがより好ましい。
【００３４】
フェライトコアのＺｎＯの含有率が６．０モル％未満であると、コアの上昇温度が高くなる傾向にある。他方、ＺｎＯの含有率が１４．０モル％を超えると、飽和磁束密度が低くなる傾向にある。ＺｎＯの含有率は、８．０〜１２．０モル％であることがより好ましい。
【００３５】
フェライトコアのＭｎＯの含有率は、他の主成分であるＦｅ２Ｏ３及びＺｎＯの含有率を定めると、主成分のうちの残部として定まるものである。
【００３６】
Ｓｉは、フェライトコアの焼結性を高める作用を有するとともに、粒界の高抵抗化に寄与するため、適量のＳｉを含有せしめることで、コアロスの低減化が図られる。フェライトコアのＳｉの含有量（ＳｉＯ２換算）が、主成分の酸化物の合計質量１質量部に対し、５０×１０−６質量部未満であると、フェライトコアにおける高抵抗層の形成が不十分となり、コアロスの低減が不十分となる。他方、Ｓｉの含有量（ＳｉＯ２換算）が１５０×１０−６質量部を超えると、異常な粒成長を招来し、コアロスの低減が不十分となる。Ｓｉの含有量（ＳｉＯ２換算）は、フェライトコア表面部に６０×１０−６〜１３０×１０−６質量部であることが好ましい。
【００３７】
本実施形態に係るフェライトコアは、副成分が主成分の上記酸化物の合計質量１質量部に対し、Ｎｂ２Ｏ５に換算すると１００×１０−６〜４００×１０−６質量部に相当する量のＮｂ及び／又はＶ２Ｏ５に換算すると５０×１０−６〜４００×１０−６質量部に相当する量のＶを含むことが好ましい。
【００３８】
Ｎｂは、フェライトコアの粒界の高抵抗化に寄与するため、適量のＮｂを含有せしめることで、コアロスの低減化が図られる。フェライト焼結体のＮｂの含有量（Ｎｂ２Ｏ５換算）が、主成分の酸化物の合計質量１質量部に対し、１００×１０−６質量部未満であると、粒界の高抵抗化が不十分となりやすく、コアロスの低減が不十分となる傾向がある。他方、Ｎｂの含有量（Ｎｂ２Ｏ５換算）が４００×１０−６質量部を超えると、結晶組織の不均一性を助長する傾向がある。Ｎｂの含有量（Ｎｂ２Ｏ５換算）は、１５０×１０−６〜４００×１０−６質量部であることが好ましい。
【００３９】
Ｖは、上述のＮｂと同様、フェライトコアの粒界の高抵抗化に寄与するため、適量のＶを含有せしめることで、コアロスの低減化が図られる。フェライトコアのＶの含有量（Ｖ２Ｏ５換算）が、主成分の酸化物の合計質量１質量部に対し、５０×１０−６質量部未満であると、粒界の高抵抗化が不十分となりやすく、コアロスの低減が不十分となる傾向がある。他方、Ｖの含有量（Ｖ２Ｏ５換算）が４００×１０−６質量部を超えると、結晶組織の不均一性を助長する傾向がある。Ｖの含有量（Ｖ２Ｏ５換算）は、５０×１０−６〜３００×１０−６質量部であることが好ましい。
【００４０】
フェライトコアに、Ｎｂ及びＶの両方を含有せしめる場合は、Ｎｂ２Ｏ５及びＶ２Ｏ５の分子量に基づき、Ｎｂ及びＶの合計含有量を適宜調整すればよい。
【００４１】
本実施形態に係るフェライトコアは、上記以外の成分を更に含有するものであってもよい。例えば、Ｔａ（Ｔａ２Ｏ５）、Ｚｒ（ＺｒＯ２）及びＨｆ（ＨｆＯ２）は、上述のＮｂ，Ｖと同様、フェライトコアの粒界の高抵抗化に寄与するため、これらを適量含有せしめることで、コアロスの低減化が図られる。フェライトコアのＴａ、Ｚｒ及びＨｆの含有量（Ｔａ２Ｏ５、ＺｒＯ２、ＨｆＯ２換算）が、主成分の酸化物の合計量１質量部に対し、５０×１０−６質量部未満であると、粒界の高抵抗化が不十分となりやすく、コアロスの低減が不十分となる傾向がある。他方、Ｔａ、Ｚｒ及びＨｆの含有量（Ｔａ２Ｏ５、ＺｒＯ２、ＨｆＯ２換算）が４００×１０−６質量部を超えると、結晶組織の不均一性を助長する傾向がある。Ｔａ、Ｚｒ及びＨｆの含有量（Ｔａ２Ｏ５、ＺｒＯ２、ＨｆＯ２換算）は、５０×１０−６〜３００×１０−６質量部であることが好ましい。
【００４２】
次に、フェライトコア１０の製造方法について説明する。
【００４３】
はじめに、主成分をなす酸化鉄α−Ｆｅ２Ｏ３、酸化マンガンＭｎ３Ｏ４及び酸化亜鉛ＺｎＯを用意し、これら酸化物を混合して混合物を得る。このとき、最終的に得られる混合物中の各酸化物成分の構成比が所定の範囲内となるように上記酸化物とともに他の化合物を混合してもよい。
【００４４】
次いで、上記主成分の混合物を仮焼成して仮焼成物を得る（仮焼工程）。仮焼は通常は空気中で行えばよい。仮焼温度は混合物を構成する成分に依存するが、８００〜１１００℃とすることが好ましい。また、仮焼時間は、混合物を構成する成分に依存するが、１〜３時間とすることが好ましい。その後、得られた仮焼成物をボールミル等により粉砕して粉砕粉を得る。
【００４５】
上述の主成分原料の仮焼成物を粉砕する際、所定量のＣａを、炭酸カルシウム（ＣａＣＯ３）もしくは酸化カルシウム（ＣａＯ）として添加し両者を混合することによって本焼成用の原料混合粉を得る（混合工程）。
【００４６】
他方、副成分をなす酸化ケイ素（ＳｉＯ）を所定量、用意し主成分原料の仮焼成物を粉砕する際に添加し両者を混合する。これにより、原料混合粉を得る。さらに、ここで上記成分以外の副成分（ＣｏＯ、ＴｉＯ２、Ｎｂ２Ｏ５，Ｖ２Ｏ５，Ｔａ２Ｏ５，ＺｒＯ２，ＨｆＯ２など）を適宜添加してもよい。なお、最終的に得られる混合物中の各副成分の含有量が上記範囲内となるように、上記化合物の代わりに他の化合物を用いてもよい。
【００４７】
続いて、上記のようにして得られる原料混合粉と、ポリビニルアルコール等の適当なバインダとを混合し、フェライトコア１０と同形状、即ちＥ字型に成形して成形体を得る。
【００４８】
次に、成形体を加熱炉内において焼成する（本焼成工程）。図２は、本焼成工程における温度設定の一例を示すグラフである。図２に示すように、本焼成工程は、加熱炉内の成形体を徐々に加熱する昇温工程Ｓ１と、温度を１２５０〜１３５０℃に保持する温度保持工程Ｓ２と、保持温度から徐々に降温する徐冷工程Ｓ３と、徐冷工程Ｓ３の終了後に急冷する急冷工程Ｓ４とを少なくとも有する。
【００４９】
昇温工程Ｓ１は、加熱炉内の温度を後述の保持温度にまで昇温する工程である。昇温速度は、１０〜３００℃／時間とすることが好ましい。
【００５０】
昇温工程Ｓ１によって所定の温度（１２５０〜１３５０℃）に到達すると、この温度に維持する温度保持工程Ｓ２を行う。温度保持工程Ｓ２における保持温度が１２５０℃未満であると、フェライトコアの粒成長が不十分となり、ヒステリシス損失が増大するため、コアロスの低減が不十分となる。他方、保持温度が１３５０℃を超えると、フェライトコアの粒成長が過剰となり、渦電流損失が増大するため、コアロスの低減が不十分となる。保持温度を１２５０〜１３５０℃とすることで、ヒステリシス損失と渦電流損失とのバランスがとれ、高温領域におけるコアロスを十分に低減できる。
【００５１】
上述の保持温度で焼成を行う時間（保持時間）は、２時間以上であることが好ましい。保持時間が２時間未満であると、温度１２５０〜１３５０℃で焼成を行った場合でも粒成長が不十分となり、コアロスの低減が不十分となりやすい。保持時間は粉砕粉を構成する原料に依存するが、３〜１０時間とすることがより好ましい。
【００５２】
温度保持工程Ｓ２の終了後、徐冷工程Ｓ３を行う。徐冷工程Ｓ３における徐冷速度は、２００℃／時間以下であることが好ましい。徐冷速度が２００℃／時間を超えると、フェライトコアの粒内の残留応力が大きくなりやすく、これによりコアロスの低減が不十分となる傾向がある。なお、上記徐冷速度は、徐冷帯域での平均値を意味するものであり、これを超える速度で温度が低下する部分があってもよい。
【００５３】
徐冷工程Ｓ３において保持温度から降温するに際し、加熱炉内の酸素濃度を制御し、連続的又は段階的に下げる操作を行う（酸素濃度調整工程）。このような操作を行うことで、温度１２００℃における酸素濃度を０．２〜３．０体積％とし且つ温度１１００℃における酸素濃度を０．０２〜１．００体積％とすることが好ましい。
【００５４】
徐冷工程Ｓ３を終了し、急冷工程Ｓ４を開始する温度（徐冷終了温度）は、９００〜１１５０℃であることが好ましい。徐冷終了温度が１１５０℃よりも高いと、フェライトコアの粒界の形成が不十分になりやすく、これによりコアロスの低減が不十分となる傾向がある。他方、徐冷終了温度が９００℃よりも低いと、フェライトコアの粒界に異相が生じやすく、これによりコアロスの低減が不十分となる傾向がある。
【００５５】
徐冷工程Ｓ３の終了後、急冷工程Ｓ４を行う。少なくとも徐冷終了温度から７００℃に到達するまでの温度範囲については、降温速度を１５０℃／時間以上とすることが好ましい。
【００５６】
急冷工程S４終了後、フェライトコアの表面にCaを濃化させ、｛ｘ(ｏ)−ｘ（ｉ）｝を所望の値に制御するため二次焼成を行う。図３は、二次焼成工程における温度を示すグラフである。図３に示すように、二次焼成過程は、加熱炉内の成形体を徐々に加熱する昇温工程Ｔ１と、１０００〜１２００℃に保持する温度保持工程Ｔ２、さらに温度保持工程終了後の急冷を行う急冷工程Ｔ３を有する。
【００５７】
昇温工程Ｔ１は、加熱炉内の温度を後述の保持温度にまで昇温する工程である。昇温速度は、１０〜３００℃／時間とすることが好ましい。
【００５８】
昇温工程Ｔ１によって所定の温度（１０００〜１２００℃）に到達すると、この温度に維持する温度保持工程Ｔ２を行う。温度保持工程Ｔ２における保持温度が１０００℃未満であると、フェライトコアのＣａＯの拡散が十分に進まず、フェライトコアの内外（内部と表面部）でＣａＯ量に差を引き起こすことができない。他方、保持温度が１２００℃を超えると、フェライトコア内のＣａＯ拡散と同時に結晶粒成長が起こり、結晶組織が不均一になるため、コアロスの低減が不十分となる。保持温度を１０００〜１２００℃とすることで、ＣａＯの拡散だけを生じさせフェライトコア表面部と内部とのＣａ含有量に差をつけることができる。
【００５９】
温度保持工程Ｔ２での雰囲気酸素濃度を０．０２〜０．１６体積％に制御することにより、フェライトコア表面部のＣａＯ濃度を変化させて、フェライトコアの｛ｘ（ｏ）−ｘ（ｉ）｝を所望の値に制御する。
【００６０】
また、上記実施形態では、主成分原料を仮焼して得られた仮焼成物を粉砕する際、副成分原料を添加することで本焼成用の混合粉を調製する場合を例示したが、当該混合粉は次のようにして調製してもよい。例えば、仮焼前の主成分原料と副成分原料とを混合して得られた混合物を仮焼した後、仮焼成物を粉砕することによって本焼成用の混合粉を得てもよい。あるいは、仮焼前の主成分原料と副成分原料とを混合して得られた混合粉を仮焼した後、仮焼成物を粉砕する際、更に副成分原料などを添加することによって本焼成用の混合粉を得てもよい。
【００６１】
また、上記実施形態では、Ｅ字形状のフェライトコア１０を例示したが、フェライトコアの形状は、これに限定されるものではない。フェライトコアの形状は、そのフェライトコアが内蔵される機器の形状や用途に応じて決定することができる。
【実施例】
【００６２】
以下、本発明をさらに詳細な実施例に基づいて説明するが、本発明は、これらの実施例に限定されない。
【００６３】
実施例１〜２３
各成分原料を最終的に表１に示した組成になるように秤量し、ボールミルを用いて湿式混合した。原料混合物を乾燥させた後、空気中において、９００℃程度の温度で仮焼した。得られた仮焼粉をボールミルに投入し、所望の粒子径となるまで湿式粉砕を３時間行った。
【００６４】
こうして得られた粉砕粉を乾燥し、粉砕粉１００質量部に対してポリビニルアルコールを０．８質量部加えて造粒した後、得られた混合物を約１５０ＭＰａの圧力で加圧成形し、Ｅ字型成形体を得た。成形体を次に示す焼成条件の範囲内で本焼成を行い、複数のＥ字型フェライトコアを得た。この本焼成工程は、保持温度が１２５０℃〜１３５０℃であり、徐冷終了温度を９００℃〜１１５０℃に設定した。本焼成終了後、表１に示した雰囲気酸素濃度で二次焼成をおこなった。Ｅ字型フェライトコアの中脚及び外脚の上面部を、面精度を向上させるために研磨加工した。
【００６５】
比較例１、２
各成分原料を最終的に表１に示した組成になるように秤量し、ボールミルを用いて湿式混合した。原料混合物を乾燥させた後、空気中において、９００℃程度の温度で仮焼した。得られた仮焼粉をボールミルに投入し、所望の粒子径となるまで湿式粉砕を３時間行った。
【００６６】
こうして得られた粉砕粉を乾燥し、粉砕粉１００質量部に対してポリビニルアルコールを０．８質量部加えて造粒した後、得られた混合物を約１５０ＭＰａの圧力で加圧成形し、Ｅ字型成形体を得た。成形体を次に示す焼成条件の範囲内で本焼成を行い、複数のＥ字型フェライトコアを得た。この本焼成工程は、保持温度が１２５０℃〜１３５０℃であり、徐冷終了温度を９００℃〜１１５０℃に設定した。本焼成終了後、比較例１のフェライトコアについて、表１に示した雰囲気酸素濃度で二次焼成を行った。また比較例２のフェライトコアについては二次焼成を行わなかった。Ｅ字型フェライトコアの中脚及び外脚の上面部を、面精度を向上させるために研磨加工した。
【００６７】
それぞれ製造した２個のＥ字型のフェライトコアを対向配置して閉磁路を形成した。フェライトコアの初期温度を１００℃とし、その後、磁束密度２００ｍＴ、周波数１００ｋＨｚの条件で連続的に励磁してコア温度が安定したところで、熱電対でコア温度を測定した。これにより、コアの上昇温度（ΔＴ）を測定した。
【００６８】
フェライトコアのコアロスを次のようにして測定した。すなわち、岩通計測製Ｂ−Ｈアナライザ（型式ＳＹ−８２１７）にて磁束密度２００ｍＴ、周波数１００ｋＨｚの条件で温度２５〜１５０℃の範囲のコアロスを測定し、１２０℃におけるコアロスの値を求めた。
【００６９】
Ｃａ含有量ｘ(ｏ）及びｘ(i）は組成分析から得た。フェライトコアを表面から深さ１．０〜１．５ｍｍで切断しフェライトコア表面部とし、残部をフェライトコア内部とした。組成分析については、フェライトコア表面部、フェライトコア内部のそれぞれを乳鉢にて粉砕し粉末状にした後、蛍光Ｘ線分析装置を用いてガラスビード法によりＣａ量を測定した。
【００７０】
表１及び図４、５に測定結果を示す。図４、５に示すとおり、｛ｘ（ｏ）−ｘ（ｉ）｝とコアロスの間には特段の相関は認められず、コア温度上昇抑制の指標にはなり得ないが、実施例に係るフェライトコアはコア温度の上昇が十分に抑えられている。
【００７１】
【表１】
2013177289.tif 000003
【産業上の利用可能性】
【００７２】
以上のように、本発明に係るフェライトコアは、ＭｎＺｎ系フェライトの磁心を連続して励磁した場合における温度上昇を抑制することに有用である。
【符号の説明】
【００７３】
１０  フェライトコア（磁心）
１１（中脚部）
１２（コイル）
【図１】
2013177289.tif 000004
【図２】
2013177289.tif 000005
【図３】
2013177289.tif 000006
【図４】
2013177289.tif 000007
【図５】
2013177289.tif 000008